СПОСОБ РАЗДЕЛЕНИЯ БЛАГОРОДНЫХ МЕТАЛЛОВ И ИХ ИЗВЛЕЧЕНИЕ

1. Способ разделения и извлечения благородных металлов для разделения и извлечения индивидуальных благородных металлов из металлосодержащих материалов, содержащих благородные металлы, включающий:
(1) получение солянокислого раствора металла путем обработки указанных металлосодержащих материалов соляной кислотой;
(2) пропускание солянокислого раствора металла, полученного на стадии (1), через первую колонку с целлюлозным сорбентом для адсорбирования всех содержащихся благородных металлов на целлюлозе;
(3) подачу смешанного раствора соляной кислоты и 2-пропанона в первую колонку, заполненную целлюлозным сорбентом, содержащим адсорбированные на стадии (2) благородные металлы, для проявления и последовательного элюирования указанных благородных металлов, с осуществлением разделения указанных благородных металлов на фракцию, содержащую легкие металлы платиновой группы, и фракцию, содержащую тяжелые металлы платиновой группы и золото, и отделения и извлечения фракции, содержащей тяжелые металлы платиновой группы и золото;
(4) последующее проявление и элюирование с использованием смешанного раствора соляной кислоты и 2-пропанона для последовательного отделения и сбора палладий-содержащей фракции, рутений-содержащей фракции и родий-содержащей фракции от фракции, содержащей легкие металлы платиновой группы;
(5) пропускание фракции, содержащей тяжелые металлы платиновой группы и золото, полученной на стадии (3), через вторую колонку с целлюлозным сорбентом для адсорбирования благородных металлов, содержащихся в указанной фракции, на второй колонке с целлюлозным сорбентом;
(6) подачу смешанного раствора соляной кислоты и 1-бутанола во вторую колонку, заполненную целлюлозным сорбентом, содержащим адсорбированные на стадии (5) благородные металлы, для проявления и последующего элюирования указанных благородных металлов, с осуществлением, выделения и сбора золотосодержащей фракции, осмий-содержащей фракции, иридий-содержащей фракции и платиносодержащей фракции; и
(7) извлечение благородных металлов в виде отдельных металлов из соответствующих фракций, собранных на стадиях (4) и (6).
2. Способ разделения и извлечения благородных металлов по п.1, отличающийся тем, что указанные благородные металлы представляют собой металлы по меньшей мере двух видов, выбранных среди металлов платиновой группы и золота.
3. Способ разделения и извлечения благородных металлов по п.1 или 2, отличающийся тем, что получение солянокислого раствора на стадии (1) проводят путем растворения указанных металлосодержащих материалов в соляной кислоте в присутствии окислителя.
4. Способ разделения и извлечения благородных металлов по п.3, отличающийся тем, что указанный окислитель представляет собой хлор или соединение, выделяющее хлор.
5. Способ разделения и извлечения благородных металлов по п.3, отличающийся тем, что указанный окислитель представляет собой азотную кислоту.
6. Способ разделения и извлечения благородных металлов по любому из пп.1-2 и 4-5, отличающийся тем, что применяемые первую и вторую колонки с целлюлозным сорбентом промывают водой, после чего повторно используют на стадиях (2) или (5).
7. Способ разделения и извлечения благородных металлов по любому из пп.1-2 и 4-5, отличающийся тем, что 2-пропанон или 1-бутанол, применяемые для разделения и элюирования на стадиях (3) или (6), очищают и подвергают перегонке, после чего используют повторно.